ГЛАЗУРЬ
GLASE

Изобретение относится к технологии силикатов и касается составов глазурей для нанесения на керамические плитки, изделия хозяйственно-бытового назначения.
2
2
3
2
3
2
2
Известна глазурь, включающая, мас.%: SiO 56,0-58,0; AlO 10,0-12,0; BO 20,0-22,0; CaO 4,0-8,0; MgO 2,0-6,0; NaO 0,1-1,0; KO 0,1-1,0 [1]. Термостойкость такой глазури составляет 10-12 теплосмен.
Задача изобретения состоит в повышении термостойкости глазури.
2
2
3
2
3
2
2
2
3
2
2
3
2
3
2
2
2
3
Технический результат достигается тем, что глазурь, включающая SiO, AlO, BO, CaO, MgO, NaO, KO, дополнительно содержит CrO при следующем соотношении компонентов, мас.%: SiO 31,0-35,0; AlO 31,0-33,0; BO 3,0-4,0; CaO 1,0-2,0; MgO 4,0-6,0; NaO 4,0-6,0; KO 1,0-2,0; CrO 17,0-20,0.
В таблице приведены составы глазури.
Таблица
Компоненты
Состав, мас.%:
1
2
3
SiO<sub>2</sub>
31,0
33,0
35,0
Al<sub>2</sub>O<sub>3</sub>
33,0
32,0
31,0
B<sub>2</sub>O<sub>3</sub>
4,0
3,5
3,0
CaO
2,0
1,5
1,0
MgO
4,0
5,0
6,0
Na<sub>2</sub>O
4,0
5,0
6,0
K<sub>2</sub>O
2,0
1,5
1,0
Cr<sub>2</sub>O<sub>3</sub>
20,0
18,5
17,0
Термостойкость, теплосмены
~15
~15
~15
Варку фритты глазури проводят при температуре 1550°С. Расплав гранулируют в воду. Фритту размалывают мокрым способом до полного прохождения через сетку № 0056 и подготавливают суспензию с влажностью 45-52%. Суспензию наносят на керамические изделия и при температуре 1100°С проводят обжиг.
Источники информации
1. SU 1255596, 1986.